(57)【要約】【課題】  インクジェット法による印画物に対して、転写保護フィルムを用いて保護膜層を転写した完成印画物において、折り曲げなど変形させたときに、保護膜表面にクラックが発生することで生じる長期保存化での活性ガスによる画像変色を改善すること。【解決手段】  耐熱性基材上に表面層と接着層が形成された転写保護フィルムにおいて、該接着層はワックス性材料と熱可塑性樹脂材料から構成されており、前記熱可塑性樹脂材料のガラス転移温度（Ｔｇ）が−４０以上、３０以下であり、且つ破断伸度が５００％以上であること。【選択図】  図１
2005161811.tif 000002
【特許請求の範囲】
【請求項１】
耐熱性基材上に印字画像物の保護を目的として剥離可能な保護膜層が形成された転写保護フィルムにおいて、
前記転写膜層が耐熱性基材側から表面層と接着層が形成され、該接着層はワックス性材料と熱可塑性樹脂材料から構成されており、前記熱可塑性樹脂材料のガラス転移温度（Ｔｇ）が−４０℃以上、３０℃以下であり、且つ破断伸度が５００％以上でることを特徴とする転写保護フィルム。
【請求項２】
前記耐熱性基材の厚みが16μｍ以下であり、前記基材のJISB0601で定められた表面粗さを表すパラメータである算術平均粗さ（Ra）が50nm以下であり、かつ十点平均粗さ（Rz）が2000nm以下であることを特徴とする熱転写保護フィルム。
【請求項３】
前記の転写保護フィルムを用いた転写方法において、転写フィルムを保護膜層が形成された耐熱性基材の反対面から加熱し、前記印字画像物の画像面に接着層を接触させることにより、該保護膜層を該画像面上に接着する工程と、該画像面に接着した保護膜層を前記耐熱性基材から剥離する工程と、を有することを特徴とする転写方法。
【請求項４】
前記加熱手段がサーマルヘッドであることを特徴とする転写方法。
【請求項５】
前記印字画像物がインクジェット記録法により形成されたものであることを特徴とする転写方法。
【請求項６】
前記のインクジェット記録法により画像形成する記録紙が平滑化処理を施された光沢紙であり、２０度反射測定による光沢度が５以上であることを特徴とする転写方法。
【発明の詳細な説明】
【技術分野】
【０００１】
本発明は、インクジェット法により画像形成された印字画像物の画像面上に保護層を転写形成するための転写保護フィルムおよび転写方法に関するものである。
【背景技術】
【０００２】
近年、インクジェット法による画像形成は高精細化、高速化が一段と進んでおり、デジタルカメラの普及ととともに写真出力等に多く使用されている。しかし、一般的なインクジェット法では染料系のインクが使用されており、紫外線や空気中の活性ガスにより染料が分解するため、画像の長期間保存性の面で十分でない。また、インクジェット法で用いられる記録紙の記録面はポーラスな樹脂から形成されるため、耐摩擦性の面でも改善が必要である。
【発明の開示】
【発明が解決しようとする課題】
【０００３】
上記の課題を改善するために印字画像物への後処理が検討されている。後処理方法としては、印画物の画像面に対して耐熱性基材上に形成された保護膜層を熱圧着により転写し、基材を剥離して完成印画物を得る方法などがある。
【０００４】
更に、インクジェットプリンターの高速印字化に伴い、後処理の高速化も必要である。そのために、加熱効率の高いサーマルヘッドを使用した転写処理が有効である。しかし、瞬間的な加熱により高速処理が可能となるが、保護膜層が薄くなるために、画像の保護性能が低下するという問題がある。
【０００５】
すなわち、保護膜を転写された完成印画物を持つ、触るなどすると、印画物の折り曲がりや変形が生じるが、長期保存を行うとその変形した部分に微細な亀裂状の変色が生じるという課題が指摘されている。
【０００６】
本発明においては、画像面上に保護膜を転写形成したインクジェット方式による印画物において、画像の変色の少ない転写保護フィルムを提供する。
【課題を解決するための手段】
【０００７】
かかる課題を解決するために本発明における転写保護フィルムは以下に示す構成を好ましい形態とするものである。
すなわち、インクジェット記録法により光沢紙上に画像形成を行った印画物の画像面上に対して、加熱圧着および剥離による保護膜層を転写形成するための転写保護フィルムにおいて、
該転写保護フィルムが、耐熱性基材上に表面層と接着層が形成され、該接着層はワックス性材料と熱可塑性樹脂材料から構成されており、前記熱可塑性樹脂材料のガラス転移温度（Ｔｇ）が−４０℃以上、３０℃以下であり、且つ破断伸度が５００％以上でることを特徴とする。
【０００８】
前記耐熱性基材の厚みが16μｍ以下であり、前記基材のJISB0601で定められた表面粗さを表すパラメータである算術平均粗さ（Ra）が50nm以下であり、かつ十点平均粗さ（Rz）が2000nm以下であることを特徴とする。
【０００９】
前記の加熱圧着および剥離の工程が、転写フィルムを保護膜層が形成された耐熱性基材の反対面から加熱し、前記印字画像物の画像面に保護膜層を接触させることにより、該保護膜層を該画像面上に接着する工程と、該画像面に接着した保護膜層を前記耐熱性基材から剥離する工程と、を有することを特徴とする。
【００１０】
前記加熱手段がサーマルヘッドであることを特徴とする。
【００１１】
前記インクジェット記録法により画像形成する記録紙が平滑化処理を施された光沢紙であり、２０度反射測定による光沢度が５以上であることを特徴とする。
【発明の効果】
【００１２】
本発明によれば、かかる転写保護フィルムを用いてインクジェット記録法により形成した画像面上に保護膜層を転写することで、画像の保存性能が大きく向上し、高品位な印画物を得ることが可能となる。また、この印画物は折り曲げなどで発生する変形による耐画像変色性においても良好であり、長期の保存に特に優れた印画物を提供することが可能となる。
【発明を実施するための最良の形態】
【００１３】
かかる課題を解決するための本発明に実施の形態について、以下に更に詳しく説明する。
【００１４】
本発明における転写保護フィルムは、耐熱性基材１ａ上に表面層１ｂ及び接着層１ｃからなる保護層１ｐが積層された構成を有する。図1に本発明における転写保護フィルムの断面概略図の一例を示す。
【００１５】
（耐熱性基材）
耐熱性基材としては、印画物の画像面に保護層を転写する際における熱圧着条件下で、さらに加熱加圧条件下で形状を安定して維持でき、かつ印画物の画像面上に保護層を形成した段階で、保護層から剥離が容易なものが好ましい。このような特性を有する耐熱性基材としては、例えば、ポリエチレンテレフタレート（以下、ＰＥＴと表すことがある）、ポリエチレンテレフタレート・イソフタレートコポリマー、ポリブチレンテレフタレートなどのポリエステル、ポリプロピレンなどのポリオレフィン、ポリアミド、ポリイミド、トリアセチルセルロース、ポリ塩化ビニル、塩化ビニリデン・塩化ビニルコポリマー、アクリル樹脂、ポリエーテルスルフォンなどの材料からなるフィルムを用いることができる。
【００１６】
その厚みについてはサーマルヘッドで加熱する場合の熱容量を軽減させることを考慮して１．５〜１６μｍ、より好ましくは1．5〜１０μmの範囲から選択することができる。厚みの下限は基材の価格とハンドリングのしやすさから規定するのが好ましい。
【００１７】
さらに、光沢のある画像面を有する印画物を用いる場合は、印画物の画像面の凹凸を基材表面の平滑面のレプリカで補正する必要がないため基材に対する剛性に関する要件が緩和される。この場合、基材の厚さは、例えば1．5〜6．0μmの範囲から選択することができる。ここに光沢を有する画像面とは、概ねRaが1．0μm以下の表面である。特に、Raが350nm以下の高光沢な画像面に対する転写処理の場合には、基材の厚みを1．5〜4．5μmの範囲から選択し良好な結果を得ることができる。
【００１８】
本発明の転写保護フィルムを印画物に貼り合せた後、基材を剥離すると光沢のある保護層を有する記録部材が得られる。
【００１９】
本発明の発明者らが鋭意検討した結果によれば、上記のような方法で写真画質の表現できる保護層を形成しようとすると、基材のJISB0601で定められた表面粗さを表すパラメータである算術平均粗さ（Ra）が50nm以下であり、かつ十点平均粗さ（Rz）が2000nm以下であることが必要であった。さらに、高濃度なブラック（Bk）の表現を得ようとすると、多くの異なる条件下でBkの光学濃度2．0以上を維持するためにはRaが30nm以下であることが必要であった。またさらに、多くの異なる条件下でBkの光学濃度2．2以上を維持するためにはRaが18nm以下であることが必要であった。
【００２０】
ただし、本発明者の検討によれば、あまりにフラットなフイルムでは記録装置の中での搬送が安定しなくなるため、Rzとしては1200nm以上、より望ましくは1600nm以上の粗面性が必要であった。必要なフイルムのミニマムの粗さはメカニカルな設計に依存するため、一般的に理論化することが難しいが、現在入手可能なデジタルビデオレコーダー（DV規格）用の超平滑なフイルム（Rzが800から1200nm程度）では、圧力の印加を伴う転写では不安定な動作を免れることは難しかった。
【００２１】
画像の光沢性は第１義的には面の平均的な粗さであるRaにより支配され、多少高さが高くても発現頻度の少ない突起物はあまり画像に影響しないと思料される。一方、フイルムの機械装置内における搬送性は、ローラー等装置部材の接触具合に左右され、比較的発現頻度の低い突起物で制御されると考えられる。このように考察すると、発明者らの導出した結論すなわち、前記基材のJISB0601で定められた表面粗さを表すパラメータである算術平均粗さ（以下Raと表す）が50nm以下であり、かつ十点平均粗さ（以下Rzと表す）が2000nm以下であること、は理論的に理解しうるところである。
【００２２】
更に、本発明で用いる耐熱性基材には、基材の耐熱性やすべり性、帯電防止性などを考慮して、保護膜層が形成される反対面に背面層を設けてもよい。また、耐熱性基材と保護膜層との界面に、保護膜層との密着性を制御するために、剥離層を設ける場合も考えられる。
【００２３】
（表面層）
本発明の転写保護フィルムの表面層１ｂを構成する樹脂材料（ポリマー材料）としては、画像上に転写された状態で保護層としての機能を有し、かつ画像の鑑賞に必要な光透過性などの特性を有する層が形成できるものが用いられる。このような材料としては、例えば、アクリル系樹脂、スチレン系樹脂、塩化ビニル系樹脂、酢酸ビニル系樹脂等の高分子物質を含有する樹脂材料が挙げられる。また、アクリル−スチレン系樹脂、アクリル−酢酸ビニル系樹脂など複合系になっていてもよい。
【００２４】
また、印画物を長期に保存した際に発生する画像の紫外線劣化を押さえる目的で、前記樹脂中に紫外線吸収剤を添加、或いは紫外線吸収性官能基を有する単量体を共重合した紫外線吸収性ポリマーを使用しても良い。
【００２５】
使用することのできる紫外線吸収剤としては、２−ヒドロキシフェニルベンゾトリアゾール系化合物、２−ヒドロキシベンゾフェノン系化合物、２，４−ジフェニル−６−［２−ヒドロキシフェニル］−ｓ−トリアジン系化合物、サリシレート系化合物、シアノアクリレート系化合物を用いることができる。また上記化合物の基本骨格のベンゼン環水素はハロゲン原子、アルキル基、アルコキシ基、シアノ基、ニトロ基、水酸基等の置換基によって置換されていても良い。
【００２６】
また、紫外線吸収基を分子鎖中に有する紫外線吸収性ポリマーは、揮発やブリードによる性能劣化が起こりにくいなどの利点がある。  紫外線吸収基を高分子物質の分子鎖中に導入するには、上記紫外線吸収剤の基本骨格中のベンゼン核に反応性の基を導入した化合物を単量体として用いるのが好ましい。反応性の基の代表的なものとしては、下記式（１）で表されるメタクリロイル基を挙げることができる。
−CnH2n-O-CO-CH2=CCH3                  (1)
（１）式で示されるような反応性の基を導入した化合物を単独で重合しまたはこれと共重合可能な他の単量体とを組み合わせて共重合することにより、紫外線吸収基を分子鎖中に有する高分子物質を得ることができる。このような紫外線吸収基を分子鎖中に有する高分子物質については、特開平06-073368号公報（一方社油脂工業）、特開平07-126536号公報（一方社油脂工業）、特開平09-118720号公報（アイオーラブコーポレーション）、特開平11-348199号公報（日本触媒）、特開2000-044901号公報（大塚化学）等に開示されている。
【００２７】
本発明における転写保護フィルムの表面層１ｂの形成は、たとえば、有機溶媒に上記樹脂材料を溶解した塗工液や、乳化重合によって製造した前記高分子物質のエマルジョン樹脂溶液などを用いて、ロールコーティング法、ロッドバーコーティング法、スプレーコーティング法、エアナイフコーティング法、スロットダイコーティング法などにより耐熱性基材上に塗工し、乾燥させることにより形成することができる。
【００２８】
また、表面層を構成する材料には、塗膜形成時の成膜性、ロール加工時の巻取り性、更には接着層や耐熱性基材との密着性の制御の観点から、表面張力調整剤や消泡剤、増粘剤、成膜助剤、更には粒子状のフィラー成分などを含有してもよい。
【００２９】
表面層１bの厚みについては、保護膜性能と転写性能を考慮して1．０〜５μｍの範囲から選択することができる。
【００３０】
（接着層）
接着層１ｃは、加熱圧着時に十分軟化、あるいは流動し接着性が発生することにより画像面上に保護膜層を接着せしめる特性が求められる。
【００３１】
このような材料としては、高分子ポリマーからなるヒートシール性の熱可塑性樹脂が好ましい。ヒートシール性接着材料とは、樹脂材料のガラス転移温度あるいは軟化温度を超える温度が与えられると粘着性（タック性）が発生することにより接着する材料である。ここで、ヒートシール性材料が好ましい理由としては、本発明における転写保護フィルムはロール状態に加工形成されており、接着層の室温付近における粘着性が高い場合、接着層が反対面とロール状態で接着してしまうブロッキングが発生する可能性が高くなるためである。また、転写保護フィルムは輸送時や保存時に高温高湿環境下に曝される可能性があるため、このような観点から耐ブロッキング性の良好なヒートシール性の材料が特に好ましい。このような接着性樹脂材料としては、アクリル系樹脂、酢酸ビニル系樹脂、塩化ビニル系樹脂、エチレン／酢酸ビニル共重合樹脂、ポリアミド樹脂、ポリエステル樹脂、ポリウレタン樹脂、ポリオレフィン樹脂等が挙げられる。
【００３２】
また、加熱手段としてサーマルヘッドで転写処理を行う場合、加熱時間はごく僅かのため、接着層は瞬間的に軟化、流動し接着性が出現する特性が必要である。このような、特性を発現するためには、先のヒートシール性樹脂のガラス転移温度（Ｔｇ）を下げる方法や、ワックスと呼ばれる低分子量の結晶性樹脂をヒートシール性樹脂と混合するなどの方法により適宜調整することができる。ヒートシール性樹脂のＴｇを下げる場合には、未加熱時の接着層の粘着性が高くなるためロール状態でのブロッキングに注意が必要である。また、ワックスを混合する場合には、加熱時に急峻な溶融性を示す材料が好ましい。このようなワックスとしては、カルナバワックス、パラフィンワックス、マイクロクリスタリンワックス、キャンデリラワックス、フィッシャートロプッシュワックス、合成ポリエチレンワックスなどが良い。これらワックスは撥水性が高く離型性が良好であるために、先のヒートシール性樹脂と混合することで耐ブロッキング性を下げること無く、加熱時の溶融性を高めることが可能となるが、接着層と表面層との密着性を下げるため含有量には注意が必要である。
【００３３】
更に、接着層１ｃとしては、接着対象となる印画物表面に存在する微細な亀裂（クラック）の拡がりの動きに追随できる伸張性を有することが重要である。先に述べた、保護膜を転写された完成印画物を持つ、触る、折り曲げるなど変形させると、長期の保存を経て微細な亀裂状の画像変色が生じるという課題は、予め存在する印画物表面の微細な亀裂が変形の際に拡がり、その拡がりに対して保護膜層が追随できないために保護膜層にも亀裂が生じ、その亀裂を通って活性ガスが内部に侵入し、染料を分解するために発生すると考えられる。
【００３４】
予め存在する印画物表面の微細な亀裂は、インクジェット記録紙を製造する際の平滑化処理で発生するものである。したがって、キャスト処理、或いはカレンダー処理等の平滑化処理がなされたインクジェット用光沢紙では表面に多数の微細な亀裂が存在する。
【００３５】
接着層の伸張性を高めることで、印画物が変形した際の表面の亀裂の拡がりに接着層が追随できるようになり、保護膜層を貫通する亀裂は発生せず活性ガス侵入による変色も生じないと考えられる。
接着層の伸張性を高めるためには、接着層の機械的特性を大きく左右するヒートシール性樹脂の硬さ、伸張性を制御することが重要である。
【００３６】
本発明においては、保護膜転写処理した印画物に対して、１５ｍｍφの変形を与えた後の、オゾンガス環境保存後の変形部分の変色を観察して、接着層に用いるヒートシール樹脂の特性と折り曲げによる画像変色の関係を検討した結果、ガラス転移温度３０℃以下であり、ＪＩＳ  Ｋ−６７６０に記載の評価法による樹脂の破断点伸が５００％以上の特性を有する場合に画像変色が改善されることが明らかとなった。
【００３７】
また、一方でヒートシール性樹脂のガラス転移温度が低すぎると、接着層の粘着性が増加することからロール状態でのブロッキングが悪化するため、ガラス転移温度は−４０℃以上であることが好ましい。
【００３８】
また、表面層と同様に、印画物を長期に保存した際に発生する画像の紫外線劣化を押さえる目的で、前記接着層中に紫外線吸収剤を添加しても良い。或いは、紫外線吸収性官能基を有する単量体を共重合した紫外線吸収性ポリマーを使用しても良い。紫外線吸収剤、紫外線吸収性ポリマーとしては、前記と同様にして用いることができる。
【００３９】
接着層１bの厚みについては、接着性能と転写性能を勘案して1．０〜５μｍの範囲から選択することができる。
【００４０】
本発明における転写保護フィルムの接着層１ｃの形成は、たとえば、有機溶媒に上記樹脂材料を溶解した塗工液や、乳化重合によって製造した上記樹脂材料のエマルジョン樹脂溶液などを用いて、ロールコーティング法、ロッドバーコーティング法、スプレーコーティング法、エアナイフコーティング法、スロットダイコーティング法などにより表面層上に塗工し、乾燥させることにより形成することができる。
【００４１】
また、接着層を構成する材料には、塗膜形成時の成膜性、ロール加工時の巻取り性、更には接着層や耐熱性基材との密着性の制御の観点から、表面張力調整剤や消泡剤、増粘剤、成膜助剤、耐ブロッキング防止剤、ヒートシール性向上助剤などを含有してもよい。
【００４２】
（転写方法）
次に本発明におけるインクジェット記録法により印画した印画物に対する保護膜層の転写方法について説明する。図２に、サーマルヘッドを加熱手段とした場合の転写方法を模式的に示してあるが、加熱手段を熱ロールとしても同様の方法で使用することが可能である。
【００４３】
図２において、１は、保護膜層を外側にして巻かれた転写保護フィルムのロールの巻出しリールであり、転写保護フィルムにバックテンション（図では反時計回り（以後ＣＣＷと表す）方向のトルクによる）を与えている。３はサーマルヘッドである。５は、転写保護フィルムをサーマルヘッドに押し付ける加圧ロールであり、その軸上に該ロールの回転量を検知するロータリエンコーダ４を持つ。この加圧ロールでの加圧条件としては、線圧０．５〜３Ｎ／ｃｍ、特に１．５〜３Ｎ／ｃｍが好ましい。６は、サーマルヘッド３、加圧ロール５で熱圧着された保護膜層と印画物Ｐを冷却する冷却ファンであり、７ａ、７ｂは、後端剥離部の固定ガイドであって、軸中心に回動可能に構成されている。７ｃは、同じく後端剥離部の可動剥離軸であり、転写保護フィルムに保護膜層を介して熱圧着された印画物Ｐの後端を急速に押し出すことで転写保護フィルム上の基材上から印画物Ｐの後端部を保護膜層が接着した状態で剥離する機能を有する。８は、先端剥離部のガイドでこの間を転写保護フィルムに保護膜層を介して圧着された印画物Ｐが通過する事により、印画物先端が転写保護フィルムとの剛性の違いにより転写保護フィルムの基材に対して剥離する。１０は、使用済み転写保護フィルムの巻き取りリールであり、巻き取り方向テンション（図中ＣＣＷ）を与えている。１１は、印画物Ｐのガイド、１２は、第１の紙通過センサを構成するフォトインタラプタ、１３は第２の紙通過センサを構成するフォトインタラプタである。
【００４４】
印画物Ｐがガイド１１に挿入され、第１の紙通過センサ１２が紙の「有り」信号を発生するとサーマルヘッド３に加圧ロール５が圧接する。転写保護フィルムの線速度は、１０ｍｍ／ｓから１５０ｍｍ／ｓ程度の範囲から選択可能であるが、３０ｍｍ／ｓから１００ｍｍ／ｓの範囲が好ましい。印画物Ｐはサーマルヘッド３、加圧ロール５により保護膜層を介して転写保護フィルムに対して熱圧着する。第２の紙通過センサ１３が紙の「有り」から「無し」への変化を検知した時点の加圧ロール５の角度位置（加圧ロールのロール面の特定位置と基準点と、加圧ロールの中心とが形成する角度により特定される位置）に基づいて印画物後端が後端剥離部に位置する時点までの加圧ロール５の角度位置をロータリエンコーダ４が監視し、印画物後端が後端剥離部への到達を示す角度位置がロータリエンコーダ４により検知された時点で、後端剥離部の可動剥離軸７ｃにより後端剥離を行なう。これにより印画物は保護膜層と共に後端部が転写保護フィルムの基材部分から剥離される。
【００４５】
その後、排紙完了に要する長さ分だけ転写保護フィルムが送られる。この排紙完了操作は、第２の紙通過センサ１３を通過した時点から排紙完了に要する転写保護フィルムの長さ分に相当する加圧ロール５の回転を監視することで行なわれる。その際、後端剥離部のガイド８に沿って通過する経路の急速に折り曲げられたパスにおいて、印画物Ｐは剛性が高いために折り曲げられずにガイド８を通過するが、転写保護フィルムの基材は折り曲げられたパスに沿って移動する。そして、このパスにおいて印画物の先端部が転写保護フィルムの基材から保護膜層とともに剥離する。この印画物先端における剥離過程では、印画物と接着した保護膜層部分と転写保護フィルムに接着した保護膜層部分との境界領域が切断される。印画物の後端は既に転写保護フィルムの基材に対して剥離済みであるから、転写保護フィルムに接着していた印画物周囲の保護膜層を切断できずに、印画物周囲に保護膜層が鰭状に繋がって剥離することがない。保護膜層が画像面に転写された印画物は排紙トレイ１４に排出される。
【００４６】
この印画物先端からの剥離操作と排紙操作の完了時においてサーマルヘッド３の位置から先端剥離部までの間に送り込まれた部分に位置する保護膜層はサーマルヘッド３、加圧ロール５にニップされていた部分についても加熱のみの処理がなされた状態にあり再利用できる。この未使用部分を再び加熱ロール位置に巻き戻す為に、その長さに該当した角度だけ加圧ロール５を時計周り方向に回転させた後、停止する。停止後、可動の加圧ロール５は再び非圧着位置に退避する。
【００４７】
以下に、実施例及び比較例を挙げて、本発明を具体的に説明する。
【００４８】
転写保護フィルムの作製
【実施例１】
【００４９】
ＰＥＴフィルム（東洋紡績（株）製  ４５ＫＭ１５（商品名）；厚さ４．５μｍ）を耐熱性基材として用いた。該耐熱性基材に対して、塗工液１−１を用いてグラビアコーティングにより約１．５ミクロンの膜厚で表面層を形成した。次に、表面層の上層に塗工液１−２を用いて表面層と同様の方式により約２．０ミクロンの膜厚に接着層を形成した。更に、該ＰＥＴフィルムの耐熱性及びすべり性を付与する目的で、塗工液１−３を用いて表面層と同様の方式により保護膜層が形成されたＰＥＴフィルム基材の反対面に約０．５ミクロンの膜厚で背面層を形成した。更に、背面層の硬化のために４５℃で７２時間エージングを行った。
【００５０】
塗工液の配合：１−１
約７０度に過熱攪拌しながら成分−１をトルエンに溶解し、固形分２０ｗｔ％に調整した。
【００５１】
成分−１：三菱レイヨン（株）製  アクリル樹脂
商品名：ダイヤナール  ＢＲ−１１３
（ガラス転移温度＝約７５℃、重量平均分子量＝約３万）
塗工液の配合：１−２
成分−１と成分−２が塗膜乾燥時の残存固形重量比で、以下のようになるように混合し、純水により固形分２０ｗｔ％に調整した。
【００５２】
固形分の重量比：
成分−１：住友化学工業（株）製  エチレン酢酸ビニル共重合樹脂
商品名：スミカフレックス  Ｓ−４０１：５０重量部
（ガラス転移温度＝約−１８℃、破断伸度＝６００％）
成分−２：エレメンティス・ジャパン（株）製  カルナバワックス分散品
ＳＬ５３５Ｅ：５０重量部            
塗工液の配合：１−３
成分−１と成分−２が塗膜乾燥時の残存固形重量比で、以下のようになるように混合し、トルエンにより固形分５ｗｔ％に調整した。
【００５３】
固形分の重量比：
成分−１：東亞合成（株）製  シリコーン変性アクリル樹脂
商品名：サイマック  ＵＳ−２７０：  ９５重量部
成分−２：日本ポリウレタン工業（株）  ポリイソイアネート架橋剤
商品名：コロネート  ＨＸ：  ５重量部
【実施例２】
【００５４】
接着層を塗工液２−２を用いて作製した以外は、実施例１と同様にして熱転写保護フィルムを得た。
【００５５】
塗工液の配合：２−２
成分−１と成分−２が塗膜乾燥時の残存固形重量比で、以下のようになるように混合し、トルエンにより固形分２０ｗｔ％に調整した。
【００５６】
固形分の重量比：
成分−１：東亞合成（株）製  ポリエステル樹脂
商品名：アロンメルト  ＰＥＳ−３２０Ｓ３０：５０重量部
（ガラス転移温度＝約１２℃、破断伸度＝８５０％）
成分−２：エレメンティス・ジャパン（株）製  カルナバワックス分散品
ＳＬ５０８：５０重量部
【実施例３】
【００５７】
表面層を下記に示す塗工液３−１、接着層を塗工液３−２を用いて作製した以外は、実施例１と同様にして熱転写保護フィルムを得た。また、接着層は４５℃に塗工液３−２を加熱しながら塗工を行った。
【００５８】
塗工液の配合：３−１
成分−１と成分−２が塗膜乾燥時の残存固形重量比で、以下のようになるように混合し、トルエンにより固形分１５ｗｔ％に調整した。
【００５９】
成分−１：三菱レイヨン（株）製  アクリル樹脂
商品名：ダイヤナール  ＬＲ−１８６：５０重量部
（ガラス転移温度＝約７７℃、重量平均分子量＝約６万）
成分−２：大塚化学（株）製  紫外線吸収性アクリル樹脂
商品名：ＰＵＶＡ−３０Ｍ−３０Ｔ：５０重量部
（紫外線吸収成分：３０％、重量平均分子量＝約１万）
塗工液の配合：３−２
トルエンを６０℃に加熱・攪拌しながら粉末状の成分−２のカルナバワックスを溶解した。同様にして、成分−１をトルエンに溶解した。下記の重量比になるように成分−１と成分−２を混合し、トルエンにより２０wt％に調整した。ワックス成分の析出を抑制するため４５℃に保持した。
【００６０】
固形分の重量比：
成分−１：三井・デュポンポリケミカル製  エチレン酢酸ビニル共重合樹脂
商品名：ＥＶＡＦＬＥＸ  ＥＶ−２１０ＥＴ：５０重量部
（ガラス転移温度＝約−２６℃、破断伸度＝１１００％  ）
成分−２：カルナバワックス：５０重量部      
（比較例１）
接着層を形成するために塗工液４−２を用いて形成した以外は、実施例１と全く同様にして転写保護フィルムを得た。
【００６１】
塗工液の配合：４−２
成分−１と成分−２が塗膜乾燥時の残存固形重量比で、以下のようになるように混合し、純水により固形分２０ｗｔ％に調整した。
【００６２】
固形分の重量比：
成分−１：住友化学工業（株）製  エチレン酢酸ビニル共重合樹脂
商品名：スミカフレックス  Ｓ−７５２：５０重量部
（ガラス転移温度＝約１５℃、破断伸度＝３２０％  ）
成分−２：エレメンティス・ジャパン（株）製  カルナバワックス分散品
ＳＬ５３５Ｅ：５０重量部
（比較例２）
接着層を形成するために塗工液５−２を用いて形成した以外は、実施例１と全く同様にして転写保護フィルムを得た。
【００６３】
塗工液の配合：５−２
成分−１と成分−２が塗膜乾燥時の残存固形重量比で、以下のようになるように混合し、純水により固形分２０ｗｔ％に調整した。
【００６４】
固形分の重量比：
成分−１：日信化学工業（株）製  アクリルエマルジョン樹脂
商品名：ビニブラン  ２７０６Ｆ：５０重量部
（ガラス転移温度＝４２℃）
成分−２：エレメンティス・ジャパン（株）製  カルナバワックス分散品
ＳＬ５３５Ｅ：５０重量部
（比較例３）
接着層を形成するために塗工液６−２を用いて形成した以外は、実施例１と全く同様にして転写保護フィルムを得た。
【００６５】
塗工液の配合：６−２
成分−１と成分−２が塗膜乾燥時の残存固形重量比で、以下のようになるように混合し、純水により固形分２０ｗｔ％に調整した。
【００６６】
固形分の重量比：
成分−１：住友化学工業（株）製  エチレン酢酸ビニル共重合樹脂
商品名：スミカフレックス  Ｓ−３０５：５０重量部
（ガラス転移温度＝７℃、破断伸度＝４２０％  ）
成分−２：エレメンティス・ジャパン（株）製  カルナバワックス分散品
ＳＬ５３５Ｅ：５０重量部
転写処理
キヤノン（株）製インクジェットペーパーフォト光沢紙ＧＰ−３０１ （商品名）にキヤノン製インクジェットプリンタ（商品名：BJ-F870）で印字した。画像はRGBデータとして、(R,G,B)=(0,0,0) を与え、打ち込み可能な最大濃度のブラックの画像を形成する。また耐光性評価用にイエロー、マゼンタ、シアンの単色パッチを形成した。インクジェットプリント物に対して、以下の条件で転写処理を行った。
【００６７】
印画物の搬送速度：２５ｍｍ／ｓｅｃ
サーマルヘッド印加電圧：２５Ｖ（印加周期３ｍｓｅｃ、デューティ８０％）
ニップ加重：４０Ｎ（２００ｍｍ幅；２Ｎ／ｃｍ）
評価
転写処理印画物の折り曲げによるオゾンガス環境下での変色性評価
実施例、及び比較例で得られた転写保護フィルムを用いて画像面上に保護膜を形成した印画物に炊いて１５ｍｍφの折り曲げを行い、オゾンガス環境下で保存した時の画像の変色程度を目視で評価した。保存には、スガ試験機（株）製オゾンウェザーメーターＯＭＳ−Ｓを使用した。保存条件は、オゾン濃度３ｐｐｍ、保存時間６時間とした。変色の程度は以下のように評価した。
【００６８】
○：目視による変色は無い。
△：画像表面上に微細な線上の変色があり。
×：画像全体が変色している。
【００６９】
転写保護フィルムロールの耐ブロッキングテスト評価
実施例、及び比較例で得られた転写保護フィルムロールを温度６０℃、湿度５０％、保存時間４８時間行い、保護膜層のブロッキング性を評価した。ここでブロッキングとは、フィルムを剥がした時に保護膜層と背面層が接着してしまい、基材から剥離してしまう状態である。
【００７０】
○：保護膜の剥れなし。
×：保護膜の剥れ発生。
評価結果
上記の実施例、及び比較例に対する上記（１）〜（２）の評価結果を表１に示す。
【００７１】
【表１】
2005161811.tif 000003
【図面の簡単な説明】
【００７２】
【図１】本発明における転写保護フィルムの層構成の一例を示した概略図である。
【図２】本発明における転写保護フィルムを用いて、記録部材に保護膜層を転写する方法の概略を示す図である。
【符号の説明】
【００７３】
１ａ  基材
１ｂ  表面層
１ｃ  接着層
１ｐ  保護膜層
１  巻出しリール
３  サーマルヘッド
４  ロータリエンコーダ
５  加圧ロール
６  冷却ファン
７ａ、７ｂ  後端剥離部の固定ガイド
７ｃ  後端剥離部の可動剥離軸
８  先端剥離部のガイド
１０  転写保護フィルム２の巻き取りリール
１１  印画物Ｐのガイド
１２  第１の紙通過センサを構成するフォトインタラプタ
１３  第２の紙通過センサを構成するフォトインタラプタ
１４  排紙トレイ
Ｐ  記録部材
【図１】
2005161811.tif 000004
【図２】
2005161811.tif 000005